(57)【要約】【課題】本発明は、組成物及び配合物中における顔料の分散性及び分散の安定性を改良することができる改質顔料生成物を提供する。【解決手段】様々な改質顔料生成物を開示する。これらは、コーティング、インク、トナー、フィルム、プラスチック、ポリマー、エラストマー等のような様々な材料中に好ましく分散することができる。改質顔料は、吸着ではなく顔料に結合した基、例えばポリマー基を有する顔料である。改質顔料生成物は、−Ｘ−［ＮＩｏｎ］ｐＲの式を有する少なくとも１つの基が結合した顔料として示される。ここでＸは、芳香族基又はアルキル基を含み、ＮＩｏｎは、少なくとも１つのタイプの非イオン性基を含み、Ｒは、水素を示し、又は芳香族基若しくはアルキル基を含み、且つｐは、１〜５００の整数を示す。改質顔料生成物は、少なくとも１つのアルキレンオキシド基又は少なくとも１つのポリマー基が結合した顔料としても示される。更に、他のタイプの改質顔料生成物、及びインク、コーティング、トナー、フィルム、プラスチック、ポリマー、エラストマー等にそれらを組み込むことを説明している。改質顔料生成物を製造する方法も説明している。【選択図】なし【特許請求の範囲】
【請求項１】
以下の式を有する少なくとも１つの基が結合した顔料を含んでいる改質顔料生成物：
−Ｘ−［ＮＩｏｎ］ｐＲ
（Ｘは、顔料に結合して、少なくとも１つの芳香族基又は少なくとも１つのアルキル基を含み；ＮＩｏｎは、少なくとも１つのタイプの非イオン性基を含み；Ｒは、水素であり、又は芳香族基若しくはアルキル基を含み；且つｐは、１〜５００の整数を示す）。
【請求項２】
ＮＩｏｎが、Ｃ１〜Ｃ12のアルキル基又はＣ１〜Ｃ12のアルキレンオキシド基である、請求項１に記載の改質顔料生成物。
【請求項３】
前記非イオン性基が官能基を更に含む、請求項１に記載の改質顔料生成物。
【請求項４】
前記非イオン性基がグリコール基である、請求項１に記載の改質顔料生成物。
【請求項５】
Ｘが芳香族基である、請求項１に記載の改質顔料生成物。
【請求項６】
ｐが１〜５０である、請求項１に記載の改質顔料生成物。
【請求項７】
以下の式を有する少なくとも１つの基が結合した顔料を含んでいる改質顔料生成物：
−Ｘ−［（ＣＨ２）ｍ−Ｏ−］ｐＲ
（Ｘは、芳香族基又はアルキル基を含み；ｍは１〜１２の整数であり；ｐは１〜５００の整数であり；且つＲは、水素であり、又はアルキル基若しくは芳香族基を含む）。
【請求項８】
以下の式を有する少なくとも１つの基が結合した顔料を含んでいる改質顔料生成物：
−Ｘ［Ａ］ｐＲ
（Ｘは、前記顔料に結合して、少なくとも１つの芳香族基又は少なくとも１つのアルキル基を含んでおり；Ａは、炭素数が約１〜約１２のアルキレンオキシド基を示し；ｐは、１〜５００の整数を示し；且つＲは、水素、置換若しくは非置換アルキル基、又は置換若しくは非置換芳香族基を示し、ｐが１よりも大きい場合には、Ａは同じであっても異なっていてもよい）。
【請求項９】
Ｘが芳香族基である、請求項８に記載の改質顔料生成物。
【請求項１０】
Ｘが少なくとも１つの官能基で置換されている、請求項８に記載の改質顔料生成物。
【請求項１１】
Ｘがカルボキシル基又はスルホネート基によって置換されている、請求項８に記載の改質顔料生成物。
【請求項１２】
ｐが１〜２５である、請求項８に記載の改質顔料生成物。
【請求項１３】
ｐが２６〜５０である、請求項８に記載の改質顔料生成物。
【請求項１４】
Ｒが芳香族基である、請求項８に記載の改質顔料生成物。
【請求項１５】
ｍが２、ｐが４４〜４５、Ｒがメチル基、且つＸがベンゾイル基である、請求項８に記載の改質顔料生成物。
【請求項１６】
ｍが２、ｐが２２、Ｒがメチル基、且つＸがベンゾイル基である、請求項８に記載の改質顔料生成物。
【請求項１７】
ｍが２、ｐが４４〜４５、Ｒが水素、且つＸがベンゾイル基である、請求項８に記載の改質顔料生成物。
【請求項１８】
ｍが２、ｐが７、Ｒがメチル基、且つＸがベンゾイル基である、請求項８に記載の改質顔料生成物。
【請求項１９】
以下の式を有する少なくとも１つの基が結合した顔料を含んでいる改質顔料生成物：
−Ｘ−［ポリマー］Ｒ
（Ｘは、顔料に結合して、少なくとも１つの芳香族基又は少なくとも１つのアルキル基を含み：「ポリマー」は、反復モノマー基若しくは複数モノマー基又はそれらの両方を含み、随意に少なくとも１つのＸ’基を有し；Ｒは、水素、結合を示し、又は少なくとも１つのアルキル基若しくは少なくとも１つの芳香族基を含み；Ｘ’は、少なくとも１つの芳香族基又は少なくとも１つのアルキル基を含み、且つそれぞれのＸ’及びＸは、同じであっても異なっていてもよく；「ポリマー」を構成するモノマー基の全数は約５００モノマー反復単位以下であり、Ｒが結合を示す場合には、Ｒは随意に前記顔料に結合している）。
【請求項２０】
（ａ）少なくとも１種の液体ビヒクルと；（ｂ）以下の式を有する少なくとも１つの基が結合した顔料を含んでいる改質顔料生成物と、を含有しているインク組成物：
−Ｘ−［（ＣＨ２）ｍ−Ｏ−］ｐＲ
（Ｘは、顔料に結合して、少なくとも１つの芳香族基又は少なくとも１つのアルキル基を含み；ｍは１〜１２の整数を示し；ｐは１〜５００の整数を示し；且つＲは水素を示し、又はアルキル基若しくは芳香族基を含む）。
【請求項２１】
以下の式を有する少なくとも１つの基が結合した顔料を含んでいるインク組成物：
−Ｘ［Ａ］ｐＲ
（Ｘは、前記顔料に結合して、少なくとも１つの芳香族基又は少なくとも１つのアルキル基を含み；Ａは、炭素数が約１〜約１２のアルキレンオキシド基を示し；ｐは、１〜５００の整数を示し；且つＲは、水素、置換若しくは非置換アルキル基、又は置換若しくは非置換芳香族基を示し、ｐが１よりも大きい場合には、Ａは同じであっても異なっていてもよい）。
【請求項２２】
前記液体ビヒクルが水性である、請求項２１に記載のインク組成物。
【請求項２３】
前記液体ビヒクルが非水性である、請求項２１に記載のインク組成物。
【請求項２４】
前記インク組成物がインクジェットインク組成物である、請求項２１に記載のインク組成物。
【請求項２５】
少なくとも１種の湿潤剤、少なくとも１種のバインダー、少なくとも１種の染料、少なくとも１種の殺生物剤、少なくとも１種の浸透剤、少なくとも１種の界面活性剤、又はそれらの組み合わせを更に含有している、請求項２１に記載のインク組成物。
【請求項２６】
前記顔料が、カーボンブラック、グラファイト、ガラス質カーボン、微細化カーボン、活性化カーボン、活性炭、又はそれらの混合物である、請求項２１に記載のインク組成物。
【請求項２７】
前記顔料がカーボンブラックである、請求項２１に記載のインク組成物。
【請求項２８】
前記顔料が、白色顔料、黒色顔料、青色顔料、茶色顔料、シアン顔料、緑色顔料、紫色顔料、マゼンタ顔料、赤色顔料、黄色顔料、それらの明暗色の顔料、又はそれらの組み合わせを含む、請求項２１に記載のインク組成物。
【請求項２９】
Ｘが芳香族基を示す、請求項２１に記載のインク組成物。
【請求項３０】
（ａ）少なくとも１種の液体ビヒクルと；（ｂ）以下の式を有する少なくとも１つの基が結合した顔料を含んでいる少なくとも１種の改質顔料生成物と、を含有しているインク組成物：
−Ｘ−［ポリマー］Ｒ
（Ｘは、顔料に結合して、少なくとも１つの芳香族基又は少なくとも１つのアルキル基を含み：「ポリマー」は、反復モノマー基若しくは複数モノマー基又はそれらの両方を含み、随意に少なくとも１つのＸ’基を有し；Ｒは、水素、結合を示し、又はアルキル基若しくは芳香族基を含み；Ｘ’は、少なくとも１つの芳香族基又は少なくとも１つのアルキル基を含み；且つそれぞれのＸ’及びＸは、同じであっても異なっていてもよく、「ポリマー」を構成する全モノマーの数は約５００モノマー反復単位以下である）。
【請求項３１】
前記Ｘが芳香族基を示す、請求項３０に記載のインク組成物。
【請求項３２】
前記Ｘが少なくとも１つの官能基によって置換されている、請求項３０に記載のインク組成物。
【請求項３３】
前記Ｒが芳香族基を示す、請求項３０に記載のインク組成物。
【請求項３４】
ｐが１〜２５の整数を示す、請求項３０に記載のインク組成物。
【請求項３５】
前記「ポリマー」が、ポリアミド、ポリカーボネート、高分子電解質、ポリエステル、ポリエーテル、ポリイミド、ポリオレフィン、ポリスチレン、ポリアクリレート、ポリウレタン基、ポリビニル（アルコール）、又はそれらの混合物である、請求項３０に記載のインク組成物。
【請求項３６】
前記「ポリマー」が、ポリオレフィン基、ポリカーボネート基、高分子電解質基、ポリエーテル基、ポリイミド基、ポリウレタン基、ポリスチレン基、ポリアクリレート基、ポリアミド基、ポリエステル基、ポリビニル（アルコール）、又はそれらの組み合わせである、請求項３０に記載のインク組成物。
【請求項３７】
少なくとも１種の液体ビヒクルと、以下の式を有する少なくとも１つの基が結合した顔料を含んでいる改質顔料生成物と、を含有しているインク組成物：
−Ｘ−［ＮＩｏｎ］ｐＲ
（Ｘは、顔料に結合して、少なくとも１つの芳香族基又は少なくとも１つのアルキル基を含み；ＮＩｏｎは、少なくとも１つのタイプの非イオン性基を含み；Ｒは、水素を示し、又は芳香族基若しくはアルキル基を含み；且つｐは、１〜５００の整数を示す）。
【請求項３８】
溶媒中の顔料の平均粒度を小さくすること、（ａ）有機基又はポリマー基から選択される少なくとも１つの基を有し且つ少なくとも１つの第１アミンを有する少なくとも１種の界面活性剤又はポリマー、（ｂ）亜硝酸塩、並びに（ｃ）十分な量の酸を、共に又は任意の組み合わせで導入して、少なくとも１つの前記基を有するジアゾニウム塩をもたらし、ここでこのジアゾニウム塩を前記顔料と反応させて、前記少なくとも１つの基を前記顔料に結合させることを含む、有機基又はポリマー基から選択される少なくとも１つの基を、複数の顔料に結合させる方法。
【請求項３９】
前記第１アミン分散体の少なくとも一部を、前記顔料の少なくとも一部に吸着させる、請求項３８に記載の方法。
【請求項４０】
前記第１アミン分散体が少なくとも１種の非イオン性基を更に有する、請求項３８に記載の方法。
【請求項４１】
２種類又はそれ以上の異なる第１アミン分散体を導入する、請求項３８に記載の方法。
【請求項４２】
第２の有機基を持つ第２のジアゾニウム塩を導入することを更に含む、請求項３８に記載の方法。
【請求項４３】
前記第１アミン分散体が芳香族基又はアルキル基を有する、請求項３８に記載の方法。
【請求項４４】
前記酸が硝酸又は硫酸である、請求項３８に記載の方法。
【請求項４５】
基材、この基材上の保護層、及びこの保護層上の赤外線又は近赤外線照射吸収層を有する印刷プレートであって、前記照射吸収層が少なくとも１種の請求項１に記載の改質顔料を含む、印刷プレート。
【請求項４６】
基材、この基材上の保護層、及びこの保護層上の赤外線又は近赤外線照射吸収層を有する印刷プレートであって、前記照射吸収層が少なくとも１種の請求項７に記載の改質顔料を含む、印刷プレート。
【請求項４７】
基材、この基材上の保護層、及びこの保護層上の赤外線又は近赤外線照射吸収層を有する印刷プレートであって、前記照射吸収層が少なくとも１種の請求項８に記載の改質顔料を含む、印刷プレート。
【請求項４８】
基材、この基材上の保護層、及びこの保護層上の赤外線又は近赤外線照射吸収層を有する印刷プレートであって、前記照射吸収層が少なくとも１種の請求項１９に記載の改質顔料を含む、印刷プレート。
【請求項４９】
画像を示しているパターンで前記プレートを選択的にレーザーに露出させ、このパターンを示す前記照射吸収層を少なくとも選択的に除去又は化学的に改質すること、を含む請求項４５に記載のリソグラフ印刷プレートに画像をもたらす方法。
【請求項５０】
パターンを示している画像層の一部を除去することができる溶媒に、前記プレートをさらすことを更に含む、請求項４５に記載の方法。
【請求項５１】
画像を示しているパターンで前記プレートを選択的にレーザーに露出させ、このパターンを示す前記照射吸収層を少なくとも選択的に除去又は化学的に改質すること、を含む請求項４６に記載のリソグラフ印刷プレートに画像をもたらす方法。
【請求項５２】
パターンを示している画像層の一部を除去することができる溶媒に、前記プレートをさらすことを更に含む、請求項４６に記載の方法。
【請求項５３】
画像を示しているパターンで前記プレートを選択的にレーザーに露出させ、このパターンを示す前記照射吸収層を少なくとも選択的に除去又は化学的に改質すること、を含む請求項４７に記載のリソグラフ印刷プレートに画像をもたらす方法。
【請求項５４】
パターンを示している画像層の一部を除去することができる溶媒に、前記プレートをさらすことを更に含む、請求項４７に記載の方法。
【請求項５５】
画像を示しているパターンで前記プレートを選択的にレーザーに露出させ、このパターンを示す前記照射吸収層を少なくとも選択的に除去又は化学的に改質すること、を含む請求項４８に記載のリソグラフ印刷プレートに画像をもたらす方法。
【請求項５６】
パターンを示している画像層の一部を除去することができる溶媒に、前記プレートをさらすことを更に含む、請求項４８に記載の方法。
【発明の詳細な説明】
【技術分野】
【０００１】
本発明は、様々な用途で利用可能な顔料に関する。また本発明はより特に、様々な性質を改良するための顔料の改質に関する。
【背景技術】
【０００２】
顔料は、インク、コーティング、トナー、プラスチック、ゴム及びフィルム等のような様々な用途で使用されている。これらそれぞれの用途における共通の目的は、実質的及び均一に分散することができ、且つ組成物中で分散を維持することができる顔料を提供し、それによって顔料が示す色及び他の性質が、顔料を含む組成物又は材料全体で均一になるようにすることである。顔料の分散性及び分散の安定性に関する改良は、既に試みられており、これは様々な界面活性剤を顔料に吸着させ又はコーティングすることを含む。しかしながら、単に顔料にコーティングをすること又は吸着させることには、潜在的なかなりの危険性がある。第１に、吸着する界面活性剤は、周囲の物質、例えばインクの溶媒の物性に依存している。そのような場合、平衡は顔料の表面と界面活性剤に親和性がある溶媒との間に存在することがある。溶解性は、界面活性剤に影響を与え、溶媒も影響を与えることがある。吸着する界面活性剤に影響を与えることがある他のものは、顔料の濃度、使用する界面活性剤のタイプ、顔料を含む物質又は組成物の温度及びｐＨである。これらの物性の任意の１又は複数は、顔料表面からの界面活性剤の除去をもたらすこと、並びに分散の安定性及びバルク液体の他の性質に好ましくない影響を与えることがあるバルク液体又は媒体中の更なる界面活性剤をもたらすことがある。このバルク液体の他の性質としては、発泡、表面張力、粘度、フィルム強さ、及びフィルム弾性等がある。更に、従来の顔料において見いだされることがある過剰な界面活性剤は、可塑性又はフィルム形成性、例えば色、強さ、伸び、弾性等に有害なこともある。従って、上述の１又は複数の欠点を克服することに関して、顔料の分散性及び分散の安定性を改良することがこの技術分野では望まれている。
【発明の概要】
【発明が解決しようとする課題】
【０００３】
本発明の特徴は、組成物及び配合物中における顔料の分散性及び分散の安定性を改良することができる改質顔料生成物を提供することである。
【０００４】
本発明のもう１つの目的は、本発明の改質顔料生成物を含有するインク、コーティング、トナー、ポリマー、紙、フィルム、及びゴムの配合物を提供することである。
【０００５】
本発明の更なる特徴は、様々な組成物及び配合物中における顔料の分散性及び分散の安定性を改良する方法を提供することである。
【０００６】
本発明の更なる特徴及び利点は、以下の説明において示し、また一部は説明から明らかになり、又は本発明の実施から理解することができる。本発明の目的及び他の利点は、本発明の明細書及び特許請求の範囲で特に示される要素及び組み合わせの手段によって、理解されまた得られる。
【課題を解決するための手段】
【０００７】
これらの及び他の利点を達成するために及び本発明の目的によれば、ここで実施されまた大まかに説明されるように、本発明は、以下の式を有する少なくとも１つの基が結合した顔料を含む改質顔料生成物に関する。
−Ｘ−［ＮＩｏｎ］ｐＲ
ここでＸは、芳香族基又はアルキル基を示し；ＮＩｏｎは、少なくとも１つのタイプの非イオン性基を示し；Ｒは、水素、置換若しくは非置換芳香族基、又は置換若しくは非置換アルキル基を示し；且つｐは、１〜５００の整数を示す。
【０００８】
本発明は更に、以下の式を有する少なくとも１つの基が結合した顔料を含む改質顔料生成物関する：
−Ｘ［Ａ］ｐＲ
ここでＸは、芳香族基又はアルキル基を示し；Ａは、炭素数が約１〜約１２のアルキレンオキシド基を示し；ｐは、１〜５００の整数を示し；且つＲは、水素、置換若しくは非置換芳香族基、又は置換若しくは非置換アルキル基を示す。ｐが１よりも大きい場合、Ａは同じであっても異なっていてもよい。Ｘは、置換されていても置換されていなくてもよく、またエステル基、アミド基、エーテル基、カルボニル基、アリール基、アルキル基等の置換基を含んでいてもよい。この置換基は、Ａに架橋又は結合していてもよい。
【０００９】
本発明は更に、以下の式を有する少なくとも１つの基が結合した顔料を含む改質顔料生成物に関する：
−Ｘ−［（ＣＨ２）ｍ−Ｏ−］ｐＲ
ここでＸは、芳香族基又はアルキル基を示し；ｍは、１〜１２、好ましくは２又は３の整数を示し；ｐは、１〜５００の整数を示し；且つＲは、水素、置換若しくは非置換アルキル基、又は置換若しくは非置換芳香族基を示す。
【００１０】
本発明は更に、以下の式を有する少なくとも１つのポリマー基が結合した顔料を含む改質顔料生成物に関する：
−Ｘ−［ポリマー］Ｒ
ここでＸは、少なくとも１つの芳香族基又はアルキル基を示し：「ポリマー」は、反復モノマー若しくは複数モノマー基又はそれらの両方を示し、随意に少なくとも１つのＸ’基を有する。全モノマー反復単位は、約１〜約５００である。Ｒは、水素、結合、置換若しくは非置換アルキル基、又は置換若しくは非置換芳香族基を示す。Ｘがアルキル基を示す場合、「ポリマー」は好ましくはイオン性基又はイオン化可能基を持たない。Ｘ’は、芳香族基又はアルキル基を示し、それぞれのＸ’及びＸは、同じであっても異なっていてもよい。Ｘ及び／又はＸ’は、置換されていても置換されていなくてもよく、エステル基、アミド基、エーテル基等の置換基を有することができる。置換基は「ポリマー」に架橋していてもよい。また、Ｒが結合を示す場合、利用可能な結合は顔料に結合してもよい。
【００１１】
また本発明は、少なくとも１種の本発明の改質顔料生成物及び少なくとも１種のインクビヒクルを含有するインク組成物に関する。
【００１２】
また本発明は、少なくとも１種の本発明の改質顔料生成物及び少なくとも１種のコーティングビヒクルを含有するコーティング組成物に関する。
【００１３】
また本発明は、少なくとも１種の本発明の改質顔料生成物及び樹脂粒子を含有するトナー組成物に関する。
【００１４】
また本発明は、少なくとも１種の本発明の改質顔料生成物と組み合わせて従来の成分を含有するゴム生成物、ポリマー（例えばプラスチック）生成物、及びフィルムに関する。
【００１５】
上述の一般的な説明及び以下の詳細な説明の両方は、典型例及び例示に過ぎず、特許請求の範囲に示すように、本発明の更なる説明を提供することを意図している。
【発明を実施するための形態】
【００１６】
本発明は一般に、好ましくは様々な材料に分散することができる様々なタイプの改質顔料生成物に関する。この様々な材料としては、限定するわけではないが、液体（水性及び非水性）、ポリマー（例えば熱可塑性樹脂及び熱硬化性樹脂）、エラストマー（例えば合成及び／又は天然ゴム）、コーティング（例えばペイント）、インク（例えば、印刷インク及びインクジェットインク）、液体及び固体のトナー、フィルム等を挙げることができる。顔料を改質して、ポリマー及び界面活性剤等のような吸着基と比較して、化学基（例えば、ポリマー基及び有機基）が顔料に比較的安定に結合するようにする。
【００１７】
以下の式のそれぞれにおいて、−Ｘは顔料に直接に結合しており、−Ｘ’は顔料に直接に結合していてもよい。
【００１８】
１つの好ましい顔料生成物は、以下の式を有する少なくとも１つの基が結合した顔料である：
−Ｘ−［ＮＩｏｎ］ｐＲ
ここでＸは、芳香族基又はアルキル基を示し；ＮＩｏｎは、少なくとも１種の非イオン性基を示し；Ｒは、水素、芳香族基、又はアルキル基を示し；且つｐは、１〜５００の整数である。
【００１９】
Ｘ置換基及び／又はＲ置換基に関する芳香族基は、置換されていても置換されていなくてもよく、例えばアリール又はヘテロアリール基でよい。芳香族基は１又は複数のアルキル基又はアリール基で置換されていてもよい。好ましくは、芳香族基は、フェニル、ナフチル、アントラセニル、フェナントレニル、ビフェニル、ピリジニル、ベンゾチアジアゾルニル、又はベンゾチアゾルニルである。Ｘ置換基及び／又はＲ置換基に関するアルキル基の例としては、限定するわけではないが、枝分かれしていても枝分かれしていなくてもよい置換又は非置換アルキル基を挙げることができる。このアルキル基は、１又は複数の基、例えば芳香族基で置換されていてもよい。Ｘ置換基のためのアルキル基の好ましい例としては、限定するわけではないが、Ｃ１〜Ｃ12の基、例えばメチル、エチル、プロピル、ブチル、ペンチル、又はヘキシル基を挙げることができる。言い換えると、Ｘ及び／又はＲは、枝分かれ又は非枝分かれで置換又は非置換で飽和又は不飽和の、炭化水素を表すことができる。このような置換基の例としては、限定するわけではないが、エステル基、アミド基、エーテル基、カルボキシル基、アリール基、及びアルキル基等を挙げることができる。
【００２０】
非イオン性基の例としては、限定するわけではないが、明らかなイオン性電荷を持たない基、例えばポリマーのエチレンオキシド、プロピレンオキシド、他のアルキレンオキシド、カルボン酸エステル、グリコール、アルコール、エステル、アルカノールアミン−脂肪酸縮合体、シリコーン、イソシアネート、アルキルピロリデン、及びアルキルポリグリコサイドを挙げることができる。非水性媒体中では、上述の基に加えて非イオン性基も、カルボキシレート、スルホネート、ホスフェート、アミン、及び水の中で典型的にイオン性の性質を示す他の基を有することができる。非イオン性基は好ましくは、Ｃ１〜Ｃ12のアルキル基、又はＣ１〜Ｃ12のアルキレンオキシド基である。ｐは、１〜２５、２６〜５０、５１〜７５、７５〜１００、及び／又は１０１〜５００でよく、好ましくはｐは５〜５０である。
【００２１】
Ｘ置換基及び／又は非イオン性基は、１又は複数の官能基で置換されていてもよい。官能基は好ましくは、親液性基を有する。官能基の例としては、限定するわけではないが、Ｒ’、ＯＲ’、ＣＯＲ’、ＣＯＯＲ’、ＯＣＯＲ’、カルボキシレート、ハロゲン、ＣＮ、ＮＲ’２、ＳＯ３Ｈ、スルホネート、−ＯＳＯ３、ＮＲ’（ＣＯＲ’）、ＣＯＮＲ’２、ＮＯ２、ＰＯ３Ｈ２、ホスホネート、ホスフェート、Ｎ＝ＮＲ’、ＳＯＲ’、ＮＳＯ２Ｒ’を挙げることができる。ここでＲ’は、同じであっても異なっていてもよく、独立に水素、枝分かれした又は枝分かれしていないＣ１〜Ｃ20の置換又は非置換の飽和又は不飽和炭化水素、例えばアルキル、アルケニル、アルキニル、置換若しくは非置換アリール、置換若しくは非置換ヘテロアリール、置換若しくは非置換アルキオアリール、又は置換若しくは非置換アリールアルキルである。
【００２２】
アミン並びに第４アンモニウム基（−ＮＲ３＋）及び第４ホスホニウム基（−ＰＲ３＋）並びに第４スルホニウム基（−ＳＲ２＋）は、官能基の代表的な例である。
【００２３】
本発明の更なる態様では、改質顔料生成物は、以下の式を有する少なくとも１つの基が結合した顔料でよい：
−Ｘ［Ａ］ｐＲ
ここでＸは、芳香族基又はアルキル基を示し；Ａは、炭素数が約１〜約１２のアルキレンオキシド基を示し；ｐは、１〜５００の整数を示し；且つＲは、水素、置換若しくは非置換アルキル基、又は置換若しくは非置換芳香族基を示す。ｐが１よりも大きい場合、Ａは同じであっても異なっていてもよい。Ｘは、置換されていても置換されていなくてもよく、エステル基、アミド基、エーテル基、カルボニル基、アリール基、及びアルキル基等のような置換基を含むことができる。置換基はＡに結合又は架橋していてもよい。
【００２４】
好ましいアルキレン基の例としては、限定するわけではないが、−ＣＨ２−ＣＨ２−Ｏ−；ＣＨ（ＣＨ３）−ＣＨ２−Ｏ−；−ＣＨ２ＣＨ２ＣＨ２−Ｏ−；又はそれらの組み合わせを挙げることができる。
【００２５】
本発明のもう１つの態様では、改質顔料生成物は、以下の式を有する少なくとも１つの基が結合した顔料でよい：
−Ｘ−［（（−ＣＨ２）ｍ−Ｏ−）ｐ-−Ｒ］
ここでＸは、上述のようなものであり、例えば上述のような芳香族基又はアルキル基を示すことができ、ｍは１〜１２、好ましくは２又は３の整数であり、ｐは１〜５００の整数であり、且つＲは上述のものであり、例えば水素、置換若しくは非置換アルキル基、又は置換若しくは非置換芳香族基でよい。Ｒ置換基の例としては、限定するわけではないが、水素、メチル、エチル、ブチル、又はプロピル基を挙げることができる。ｐは、１〜２５、２６〜５０、５１〜７５、７６〜１００、及び１０１〜５００でよく、好ましくは５〜５０である。この式の特に好ましい基では、Ｘがベンゼン基であり、ｍが１〜５、好ましくは２又は３であり、ｐが５〜５０、より好ましくは４４〜４５であり、且つＲが水素又はメチル基である。もう１つの好ましい基では、ｍが２、ｐが７、Ｒがメチル基であり、且つＸがベンゼン基である。
【００２６】
本発明の更にもう１つの態様では、改質顔料生成物は、以下の式を有する少なくとも１つのポリマー基が結合した顔料でよい：
−Ｘ−［ポリマー］Ｒ
ここでＸは、上述のようなものであり、例えば上述のような少なくとも１種の芳香族基又は少なくとも１種のアルキル基を示すことができ、「ポリマー」は、反復モノマー基若しくは複数モノマー基又はそれらの両方を含むことができ、随意に少なくとも１つのＸ’基を有する。この「ポリマー」は、追加の基で置換されていても置換されていなくてもよく、Ｒは上述のものであり、例えば水素、結合、置換若しくは非置換アルキル基、又は置換若しくは非置換芳香族基を示すことができる。Ｘがアルキル基を示す場合、「ポリマー」は好ましくはイオン性基又はイオン化可能基を持たない。Ｘ’は、芳香族基又はアルキル基を示し、それぞれのＸ’及びＸは、同じであっても異なっていてもよい。この「ポリマー」を構成する全モノマー反復単位は、約５００モノマー反復単位以下である。Ｘ及び／又はＸ’は、置換されていても置換されていなくてもよく、エステル基、アミド基、及びエーテル基等のような置換基を含むことができる。置換基は、「ポリマー」に架橋してもよい。また、Ｒが結合を表す場合、利用可能な結合は顔料に結合していてもよい。この式のＸがアルキル基を表す場合、ポリマー基はイオン性基又はイオン化可能基を持たないことが好ましい。ポリマー基は、顔料に結合することができる任意のポリマー基でよい。
【００２７】
本発明の目的及び直前のこの式に関して、「ポリマー」を構成する１又は複数のポリマー基が存在することができる。このポリマー基は、熱可塑性ポリマー基又は熱硬化性ポリマー基でよい。更にポリマー基は、ホモポリマー、コポリマー、ターポリマー、及び／又は任意の数の異なる反復単位を含むポリマーでよい。更に、本発明のポリマー基は、任意のタイプのポリマー基、例えばランダムポリマー、交互ポリマー、グラフトポリマー、ブロックポリマー、星状ポリマー、及び／又はくし状ポリマーでよい。本発明で使用するポリマー基は、１又は複数のポリブレンドでもよい。ポリマー基は、相互貫通（ｉｎｔｅｒｐｅｎｅｔｒａｔｉｎｇ）ポリマーネットワーク（ＩＰＮ）；同時相互貫通ポリマーネットワーク（ＳＩＮ）；又は相互貫通弾性ネットワーク（ＩＥＮ）でよい。
【００２８】
ポリマー基の特定の例としては、限定するわけではないが、線状高分子、例えばポリエチレン、ポリ（塩化ビニル）、ポリイソブチレン、ポリスチレン、ポリカプロラクタム（ナイロン）、及びポリイソプレン等を挙げることができる。本発明のポリマー基の他の一般的な分類は、ポリアミド、ポリカーボネート、高分子電解質、ポリエステル、ポリエーテル、（ポリヒドロキシ）ベンゼン、ポリイミド、硫黄含有ポリマー（例えばポリスルフィド、（ポリフェニレン）スルフィド、及びポリスルホン）、ポリオレフィン、ポリメチルベンゼン、ポリスチレン、及びスチレンコポリマー（ＡＢＳを含む）、アセタールポリマー、アクリルポリマー、アクリロニトリルポリマー及びコポリマー、ハロゲン含有ポリオレフィン（例えばポリ塩化ビニル及びポリ塩化ビニリデン）、フルオロポリマー、イオノマー、ケトン基を有するポリマー、液晶ポリマー、ポリアミド−イミド、オレフィン２重結合を有するポリマー（例えば、ポリブタジエン、ポリジシクロペンタジエン）、ポリオレフィンコポリマー、ポリフェニレンオキシド、ポリ（ビニルアルコール）、ポリウレタン、及び熱可塑性エラストマー等である。
【００２９】
一般に、Ｅｎｃｙｃｌｏｐｅｄｉａ  ｏｆ  Ｃｈｅｍｉｃａｌ  Ｔｅｃｈｎｏｌｏｇｙ，ＫＩＲＫ−ＯＴＨＭＥＲ（１９８２）ｐ．３２８〜８８７、及びＭｏｄｅｒｎ  Ｐｌａｓｔｉｃｓ  Ｅｎｃｙｃｌｏｐｅｄｉａ  ’９８ｐ．Ｂ−３〜Ｂ−２１０、及びＣ．Ａ．Ｄａｎｉｅｌｓの「Ｐｏｌｙｍｅｒｓ：Ｓｔｒｕｃｔｕｒｅ  ａｎｄ  Ｐｒｏｐｅｒｔｉｅｓ」米国ペンシルバニア州ランカスターのＴｅｃｈｎｏｍｉｃ出版で示されているポリマー基は、本発明のポリマー基として使用することができる。ここでこれら全ての文献は、ここで参照することによってその全てを本明細書の記載に含める。
【００３０】
本発明のポリマー基は、様々な様式で調製することができ、そのような様式は当業者に既知である。先に参考したＫＩＲＫ−ＯＴＨＥＲ部分、Ｍｏｄｅｒｎ  Ｐｌａｓｔｉｃｓ  Ｅｎｃｙｃｌｏｐｅｄｉａ、及びＣ．Ａ．Ｄａｎｉｅｌｓの文献は、これらのポリマーを調製することができる様式を示している。
【００３１】
ポリマー基は好ましくは、ポリオレフィン基、ポリウレタン基、ポリスチレン基、ポリアクリレート基、ポリアミド基、ポリエステル基、又はそれらの混合物である。Ｒ基の例は、上述のものと同じでよい。ｐは、１〜２５、２６〜５０、５１〜７５、７６〜１００、１０１〜５００でよく、好ましくは１〜１００、より好ましくは５〜５０である。
【００３２】
改質する顔料は、限定するわけではないが、インク組成物（インクジェットインク組成物を含む）、コーティング組成物（ペイント配合物を含む）、液体及び固体トナー、フィルム、プラスチック、及びゴム等で従来使用されている顔料である。
【００３３】
この例としては、限定するわけではないが、黒色顔料（例えばカーボンブラックのようなカーボン生成物）及び他の有色顔料（例えば、ポリマー及び有機顔料）を挙げることができる。
【００３４】
所望の有色顔料は、様々な従来の有色顔料から選択することができる。有色顔料は、青色、黒色、白色、茶色、シアン    色、緑色、紫色、マゼンタ色、赤色、黄色、並びにそれらの混合でよい。有色顔料の適当な分類としては、アントラキノン、フタロシアニンブルー、フタロシアニングリーン、ジアゾ、モノアゾ、ピラントロン、ペリレン、ヘテロ環イエロー、キナクリドン、及び（チオ）インディゴイドを挙げることができる。フタロシアンブルーの代表的な例としては、銅フタロシアニンブルー及びその誘導体（ピグメントブルー１５）を挙げることができる。キナクリドンの代表的な例としては、ピグメントオレンジ４８、ピグメントオレンジ４９、ピグメントレッド１２２、ピグメントレッド１９２、ピグメントレッド２０２、ピグメントレッド２０６、ピグメントレッド２０７、ピグメントレッド２０９、ピグメントバイオレット１９、及びピグメントバイオレット４２を挙げることができる。アントラキノンの代表的な例としては、ピグメントレッド４３、ピグメントレッド１９４（ペリノンレッド）、ピグメントレッド２１６（臭化ピアントロンレッド）、及びピグメントレッド２２６（ピアントロンレッド）を挙げることができる。ペリレンの代表的な例としては、ピグメントレッド１２３（ベルミリオン）、ピグメントレッド１４９（スカーレット）、ピグメントレッド１７９（マロン）、ピグメントレッド１９０（レッド）、ピグメントバイオレット、ピグメントレッド１８９（イエローシェイドレッド）、及びピグメントレッド２２４を挙げることができる。チオインディゴイドの代表的な例としては、ピグメントレッド８６、ピグメントレッド８７、ピグメントレッド８８、ピグメントレッド１８１、ピグメントレッド１９８、ピグメントバイオレット３６、及びピグメントバイオレット３８を挙げることができる。ヘテロ環イエローの代表的な例としては、ピグメントイエロー１、ピグメントイエロー３、ピグメントイエロー１２、ピグメントイエロー１３、ピグメントイエロー１４、ピグメントイエロー１７、ピグメントイエロー６５、ピグメントイエロー７３、ピグメントイエロー７４、ピグメントイエロー、ピグメントイエロー１１７、ピグメントイエロー１２８、及びピグメントイエロー１３８を挙げることができる。そのような顔料は、多くの供給者から粉末又は圧縮ケークの形で商業的に入手可能である。この供給者としては、ＢＡＳＦ社、Ｅｎｇｅｌｈａｒｄ社、及びＳｕｎ  Ｃｈｅｍｉｃａｌ社を挙げることができる。他の適当な有色顔料の例は、Ｃｏｌｏｕｒ  Ｉｎｄｅｘ、第３版（Ｔｈｅ  Ｓｏｃｉｅｔｙ  ｏｆ  Ｄｙｅｒｓ  ａｎｄ  Ｃｏｌｏｕｒｉｓｔｓ、１９８２年）で示されている。黒色顔料の代表的な例としては、チャンネルブラック、ファーネスブラック、及びランプブラックのような様々なカーボンブラック（ピグメントブラック７）を挙げることができ、これは例えば、Ｒｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｍｏｇｕｌ（登録商標）、及びＶｕｌｃａｎ（登録商標）（Ｃａｂｏｔ社から入手可能）（例えばＢｌａｃｋ  Ｐｅａｒｌｓ（登録商標）２０００、Ｂｌａｃｋ  Ｐｅａｒｌｓ（登録商標）１４００、Ｂｌａｃｋ  Ｐｅａｒｌｓ（登録商標）１３００、Ｂｌａｃｋ  Ｐｅａｒｌｓ（登録商標）１１００、Ｂｌａｃｋ  Ｐｅａｒｌｓ（登録商標）１０００、Ｂｌａｃｋ  Ｐｅａｒｌｓ（登録商標）９００、Ｂｌａｃｋ  Ｐｅａｒｌｓ（登録商標）８８０、Ｂｌａｃｋ  Ｐｅａｒｌｓ（登録商標）８００、Ｂｌａｃｋ  Ｐｅａｒｌｓ（登録商標）７００、Ｂｌａｃｋ  Ｐｅａｒｌｓ（登録商標）Ｌ、Ｅｌｆｔｅｘ（登録商標）８、Ｍｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、Ｍｏｎａｒｃｈ（登録商標）７００、Ｍｏｇｕｌ（登録商標）Ｌ、Ｒｅｇａｌ（登録商標）３３０、Ｒｅｇａｌ（登録商標）４００、Ｖｕｌｃａｎ（登録商標）Ｐ）である。他の適当なカーボンブラックとしては限定するわけではないが、Ｐｒｉｎｔｅｘ  ４０、Ｐｒｉｎｔｅｘ  ８０、Ｐｒｉｎｔｅｘ  ３００、Ｐｒｉｎｔｅｘ  Ｌ、Ｐｒｉｎｔｅｘ  Ｕ、Ｐｒｉｎｔｅｘ  Ｖ、Ｓｐｅｃｉａｌ  Ｂｌａｃｋ  ４、Ｓｐｅｃｉａｌ  Ｂｌａｃｋ  ５、ＦＷ  ２００、（Ｄｅｇｕｓｓａ社から入手可能）、Ｒａｖｅｎ  ７８０、Ｒａｖｅｎ  ８９０、Ｒａｖｅｎ  １０２０、Ｒａｖｅｎ  １０４０、Ｒａｖｅｎ  １２５５、Ｒａｖｅｎ  １５００、Ｒａｖｅｎ  ５０００、Ｒａｖｅｎ  ５２５０（Ｃｏｌｕｍｂｉａｎ  Ｃｈｅｍｉｃａｌ社から入手可能）、並びにＭＡ１００及びＭＡ４４０（三菱化学から入手可能）を挙げることができる。典型的な有色顔料のＢＥＴ表面積は大きく、これは窒素吸着によって測定する。有色顔料の表面積は、好ましくは８５ｍ２／ｇ又はそれ以上、より好ましくは１００ｍ２／ｇ又はそれ以上であり、これは比較的小さい一次／凝集体粒度に対応している。そのような表面積は、比較的均一な分散及び顔料表面における処理剤の有効レベルをもたらすこと、並びに後処理技術の後での表面を改質された有色顔料の収率を比較的大きくすることが見いだされている。有色顔料の好ましい比較的大きい表面積（従って対応する比較的小さい粒度）が容易には得られない場合、有色顔料に従来の微細化又は粒度減少技術、例えばボールミル処理又はジェットミル処理を行って、顔料の粒度を小さくして所望の粒度にすることが当業者に知られている。
【００３５】
ここで使用する場合、カーボン生成物とは、好ましくはジアゾニウム塩と反応して、上述の改質カーボン生成物を形成することができるものである。カーボンは、結晶タイプ又はアモルファスタイプのものでよい。この例としては、限定するわけではないが、グラファイト、カーボンブラック、ガラス質カーボン、カーボンファイバー、活性炭、及び活性カーボンを挙げることができる。上述のものは微細化されていることが好ましく、また様々なカーボンの混合物を使用することが可能である。
【００３６】
また、所望の用途で使用する任意の従来の量の顔料が、本発明の組成物中に存在していてよい。好ましくは、例えばインク組成物に関して、顔料はインク組成物の重量に基づいて、１ｗｔ％〜約２５ｗｔ％、より好ましくは約３ｗｔ％〜約１０ｗｔ％の量で存在していてよい。
【００３７】
本発明の目的のために、１又は複数のタイプの化学基を、同じ及び／又は異なる顔料に結合させることができる。
【００３８】
改質顔料生成物は、液体反応媒体中において上述の顔料をジアゾニウム塩と反応させて、少なくとも１つの基を顔料の表面に結合させることによって調製することができる。好ましい反応媒体としては、水、水を含有する任意の媒体、及びアルコールを含有する任意の媒体を挙げることができる。水はもっとも好ましい媒体である。
【００３９】
上述の改質顔料生成物を調製するために、ジアゾニウム塩は十分に安定で顔料との反応を可能にすることのみが必要である。従って、ジアゾニウム塩が不安定であり分解されると考えられる場合をのぞいて、いくらかのジアゾニウム塩で反応を行うことができる。いくらかの分解プロセスは、顔料とジアゾニウム塩との反応に競合し、顔料に結合する基の合計数を減少させることがある。更に、反応は、多くのジアゾニウム塩が分解される傾向がある高温で行うこともできる。高温は、反応媒体中でのジアゾニウム塩の溶解性を有利に増加させ、処理の間の取り扱い性を改良することもできる。顔料は、希釈されて容易に攪拌される水性スラリーとして又は比較的濃縮されていて良く混合された水性スラリーとして存在する場合に、ジアゾニウム塩と反応することができる。
【００４０】
改質顔料生成物を調製する好ましい方法は、改質する顔料のサイズを小さくして、特定の最終的な用途に望ましいサイズにすることを含む。当然に、顔料が既に適当なサイズである場合、顔料のサイズを小さくする必要はない。一般に、顔料のサイズは、特定の最終用途のために従来使用されている顔料のサイズと同じでよい。例えば、顔料の平均サイズは約１０μｍ又はそれ未満、好ましくは約５μｍ又はそれ未満でよい。例えば、インクジェットインクの用途では、平均顔料粒度は好ましくは約１μｍ未満、より好ましくは約０．５μｍ未満（例えば好ましい範囲は約０．０１μｍ〜約１μｍ未満）であり、コーティング、トナー、ポリマー、及びゴムの用途では好ましくは約１０μｍ未満である。改質する顔料のサイズを小さくすることが好ましい場合、サイズを小さくする任意の方法を使用することができる。この方法は例えば、Ｔ．Ｃ．Ｐａｔｔｏｎの「Ｐａｉｎｔ  Ｆｌｏｗ  ａｎｄ  Ｐｉｇｍｅｎｔ  Ｄｉｓｐｅｒｓｉｏｎ」第２版，Ｗｉｌｅｙ、米国ニューヨーク州（１９７９年）で説明されるようなものであり、この文献はここで参照することにより本明細書の記載に含める。
【００４１】
上述の式を有する１又は複数の基を結合するために、界面活性剤又はポリマーを導入すること又は顔料に接触させることができる。界面活性剤又はポリマーは、少なくとも１つの第１アミンを有する有機基又はポリマー基を含む。十分な時間を提供して、界面活性剤又はポリマーを顔料に吸着させることが好ましい。好ましくは、吸着の後で、米国特許第５，５７１，３１１号、同第５，６３０，８６８号、及び同第５，５５４，７３９号、並びにＰＣＴ国際公開第９６／１８６８８号明細書で説明されるようにして、ジアゾニウム塩反応を行うことができる。これらの特許明細書はここで参照することによりその全てを本明細書の記載に含める。より詳細には、界面活性剤又はポリマーを顔料に結合させる好ましい手段は、溶媒（例えば水性又は非水性）、好ましくは水の存在下で、顔料を磨砕すること又は他の適当な機械的若しくは化学的手段によってサイズを小さくすることである。界面活性剤又はポリマーは、サイズを小さくするこの工程の間に存在してもよい。あるいは、界面活性剤又はポリマーは、サイズを小さくする工程の後で加えることができる。亜硝酸水溶液及び酸を、別々に又は同時に加えて、ジアゾニウム反応をもたらし、顔料と反応するジアゾニウム塩を作る。このジアゾニウム塩の生成は、顔料の存在下で行うことが好ましい。
【００４２】
界面活性剤又はポリマーは、ジアゾニウム反応によって顔料に結合させることができる任意の基でよい。より詳細には、界面活性剤又はポリマーは典型的に、上述の式で挙げた芳香族基又はアルキル基（例えば、Ｘ置換基）のようなポリマー基又は有機基に結合した第１アミン基を典型的に持つ。ジアゾニウム反応では、第１アミン基が反応して窒素ガスまたは他の副生成物を作り、この反応で芳香族基又はアルキル基のような基を顔料に結合させる。
【００４３】
典型的に、当業者に既知の技術を使用して、既知の界面活性剤又はポリマーを改質し、第１アミンを有するようにすることができる。この技術は例えば、芳香族基又はアルキル基と界面活性剤又はポリマーを用いるエステル化、及び芳香族基又はアルキル基上のニトロ基の、対応する第１アミン基への還元である。界面活性剤又はポリマーのニトロ化そしてその後の還元、又は界面活性剤又はポリマーのアミノ化は、使用することができるいくらかの他の技術である。界面活性剤は、様々な以下の商標名のものを商業的に入手することができる。これは例えば、ＰＬＵＲＯＮＩＣ（登録商標）系列（ＢＡＳＦ社、米国ニュージャージー州、Ｐａｒｓｉｐｐａｎｙ）、ＴＥＴＲＯＮＩＣ（登録商標）系列（ＢＡＳＦ社、米国ニュージャージー州、Ｐａｒｓｉｐｐａｎｙ）、ＡＲＯＵＡＤ（登録商標）系列（Ａｋｚｏ  Ｃｈｅｍｉｃａｌ社、米国イリノイ州シカゴ）、ＴＲＩＴＯＮ（登録商標）系列（Ｕｎｉｏｎ  Ｃａｒｂｉｄｅ社、米国コネティカット州Ｄａｎｂｕｒｙ）ＳＵＲＦＯＮＩＣ（登録商標）系列（Ｔｅｘａｃｏ  Ｃｈｅｍｉｃａｌ社、米国テキサス州ヒューストン）、ＥＴＨＯＱＵＡＤ（登録商標）系列（Ａｋｚｏ  Ｃｈｅｍｉｃａｌ社、米国イリノイ州シカゴ）、ＡＲＭＥＥＮ（登録商標）系列（Ａｋｚｏ  Ｃｈｅｍｉｃａｌ社、米国イリノイ州シカゴ）、ＩＣＯＮＯＬ（登録商標）系列（ＢＡＳＦ社、米国ニュージャージー州、Ｐａｒｓｉｐｐａｎｙ）、ＳＵＲＦＹＮＯＬ（登録商標）系列（Ａｉｒ  Ｐｒｏｄｕｃｔｓ  ａｎｄ  Ｃｈｅｍｉｃａｌｓ、米国ペンシルバニア州アレンタウン）及びＥＴＨＯＭＥＥＮ（登録商標）系列（Ａｋｚｏ  Ｃｈｅｍｉｃａｌ社、米国イリノイ州シカゴ）である。
【００４４】
本発明で使用することが適当な他の界面活性剤は、例えば、Ｋｉｒｋ−Ｏｔｈｍｅｒ，Ｅｎｃｙｃｌｏｐｅｄｉａ  ｏｆ  Ｃｈｅｍｉｃａｌ  Ｔｈｅｃｈｎｏｌｏｇｙ、第３版、Ｖｏｌ．２２，ｐ．３３２〜３８６、及び入手可能な製造文献で示されており、これはＭｃＣｕｔｃｈｅｏｎのＥｍｕｌｓｉｆｉｅｒｓ  ＆  Ｄｅｔｅｒｇｅｎｔｓ，ＮｏｒｔｈＡｍｅｒｉｃａｎ  ａｎｄ  Ｉｎｔｅｒｎａｔｉｏｎａｌ  Ｅｄｉｔｉｏｎ（ＭｃＣｕｔｃｈｅｏｎ  Ｄｉｖｉｓｉｏｎ社、Ｍｃ出版、１９９１）；Ａｓｈ，Ｔｈｅ  Ｃｏｎｄｅｎｓｅｄ  Ｅｎｃｙｃｌｏｐｅｄｉａ  ｏｆ  Ｓｕｒｆａｃｔａｎｔｓ（Ｃｈｅｍｉｃａｌ  Ｐｕｂｌｉｓｈｉｎｇ社、１９８９）；及びＡｓｈ，Ｗｈａｔ  Ｅｖｅｒｙ  Ｃｈｅｍｉｃａｌ  Ｔｅｃｈｎｏｌｏｇｉｓｔ  Ｗａｎｔ  ｔｏ  Ｋｎｏｗ  Ａｂｏｕｔ…Ｅｍｕｌｓｉｆｉｅｒｓ  ａｎｄ  Ｗｅｔｔｉｎｇ  Ａｇｅｎｔｓ，Ｖｏｌ．Ｉ（Ｃｈｅｍｉｃａｌ  Ｐｕｂｌｉｓｈｉｎｇ社、１９８８）を含む。これら全ての文献はここで参照することによって、本明細書の記載に含める。
【００４５】
本発明のために、上述のような１又は複数の界面活性剤が存在していてもよい。更に、１又は複数の界面活性剤を１又は複数の上述のポリマー基と組み合わせることができる。
【００４６】
顔料に結合する様々な基の処理レベルは、任意の量でよく、好ましくは約０．１０〜約５０μｍｏｌ／ｍ２、より好ましくは約０．３０〜約１０μｍｏｌ／ｍ２である。
【００４７】
改質顔料粒子にその後、清浄化処理（例えば、洗浄又は沈降）を行うことができる。これは実質的に全ての過剰な反応体及び結合していない分散剤を除去する。改質顔料生成物を含有する残留スラリーを、水性又は非水性媒体に加え、好ましくはわずかに又は穏やかに攪拌して、上述のような様々な最終用途のための安定な（静電気的、立体的、及び／又は電気立体的に）分散体を作ることができる。
【００４８】
顔料生成物は、ろ過、遠心分離、又はこれら２つの組み合わせのような洗浄によって純化して、未反応原料、副生成塩、及び他の反応不純物を除去することができる。生成物は、例えば蒸発によって分離することもでき、又は当業者に既知の技術を使用して、ろ過及び乾燥によって回収することができる。本発明の顔料の分散体は、更に純化又は分級して、製造プロセスの結果として分散体中に共に存在することがある不純物及び他の望ましくない遊離種を除去することができる。好ましい態様では、カチオン顔料分散体に、遠心分離のような分級工程を行って、サイズが約１．０μｍよりも大きい粒子、好ましくはサイズが約０．５μｍよりも大きい粒子を実質的に除去する。更に、好ましくは分散体を純化して、未反応処理剤のような全ての好ましくない遊離種を除去する。限外ろ過／浸透ろ過を使用する膜又はイオン交換の既知の技術を使用して分散体を純化し、実質的な量の遊離イオンの未反応種を除去することができる。また好ましくは、随意の対イオン交換を行い、それによって表面改質顔料の一部を構成する対イオンを、他の対イオンで交換又は置換することができる。これは、限外ろ過、逆浸透、及びイオン交換カラム等のような既知のイオン交換技術を利用する。交換することができる特定の対イオンの例としては、限定するわけではないが、Ｎａ＋、Ｋ＋、Ｌｉ＋、ＮＨ４＋、Ｃａ２＋、Ｍｇ２＋、Ｃｌ−、ＮＯ３−、ＮＯ２−、アセテート、カルボキシレート、及びＢｒ−を挙げることができる。そのような追加の分級及び純化方法は、１９９９年１月２９日付出願の米国特許出願第０９／２４０，２９１号明細書でより完全に開示されている。この特許明細書の記載は、ここで参照することによりその全てを本明細書の記載に含める。
【００４９】
改質顔料生成物の使用
本発明の改質顔料生成物は、カーボンブラックのような従来の顔料と同じ用途で使用することができる。しかしながら、顔料に結合している基を使用して、特定の用途のために所定の顔料の性質を改質及び改良することができる。
【００５０】
本発明の改質顔料生成物は、多くの最終的な用途で使用することができる。これらの用途としては例えば、プラスチック組成物、水性及び非水性インク、水性及び非水性コーティング、ゴム組成物、トナー組成物、紙生成物、並びに布帛及び繊維組成物を挙げることができる。以下の段落は、これらの用途を一般的に示し、それぞれの例を示す。
【００５１】
本発明の改質顔料生成物は、プラスチック材料の着色剤として使用することができる。本発明の改質顔料生成物を使用して、プラスチック材料に伝導性を与えることもできる。本発明の改質顔料生成物は、対応する未処理顔料と比較して、分散速度を増加させること又は分散性を改良することができる。これらの改良はそれぞれ、プラスチックの製造及び完成生成物の価格のそれぞれに関して経済的な利点を与える。本発明の改質顔料生成物を使用すると、プラスチックの耐衝撃性を改良することができる。従って本発明は、プラスチック及び改質顔料生成物を有する改良されたプラスチック組成物に関する。
【００５２】
従来の顔料と同様に、改質顔料生成物は様々なプラスチックで使用することができる。このプラスチックとしては、限定するわけではないが、熱可塑性樹脂、熱硬化性樹脂、又はエンジニアリング材料から作られる樹脂、例えば複合材料を挙げることができる。典型的な熱可塑性樹脂としては、（１）アクリロニトリル−ブタジエン−スチレン（ＡＢＳ）樹脂；（２）アセタール樹脂；（３）アクリル樹脂；（４）セルロース；（５）塩化ポリエーテル；（６）フルオロカーボン、例えばポリテトラフルオロエチレン（ＴＦＥ）、ポリクロロトリフルオロエチレン（ＣＴＦＥ）、及びフッ素化エチレンプロピレン（ＦＥＰ）；（７）ナイロン（ポリアミド）；（８）ポリカーボネート；（９）ポリエチレン（コポリマーを含む）；（１０）ポリプロピレン（コポリマーを含む）；（１１）ポリスチレン；（１２）ビニル樹脂（ポリ塩化ビニル）；（１３）熱可塑性ポリエステル、例えばポリエチレンテレフタレート又はポリブチレンテレフタレート；（１４）ポリフェニレンエーテルアロイ；並びに上述のものとゴム改質剤とのブレンド及びアロイを挙げることができる。典型的な熱硬化性樹脂としては、（１）アルキド樹脂；（２）アリル樹脂；（３）アミノ樹脂（メラミン及び尿素樹脂）；（４）エポキシ樹脂；（５）フェノール樹脂；（６）ポリエステル；（７）シリコーン；並びに（８）ウレタンを挙げることができる。
【００５３】
一般に、改質顔料生成物は、他の顔料と同様に、使用するプラスチックに加えて、プラスチックプレミックスを作る。これは例えば、乾燥混合又は溶融段階において行うことができる。改質顔料生成物を溶媒中に加えることによって、プラスチック中に又はプラスチックに組み合わせることができる。ここでは、プラスチックは可溶性又は部分的に可溶性であり、溶媒は後で除去する（例えば蒸発による）。本発明の改質顔料生成物は、プラスチック組成物中において他の従来の添加剤と組み合わせて使用することができる。本発明では、プラスチック組成物という用語は、限定するわけではないが、任意のプラスチックの材料、物品、品、表面、布帛、シート、及びフィルム等を含む。例えばプラスチック材料としては、自動車部品、家の側面、スイミングプールのライニング、屋根材料、パッケージ材料、合成繊維、食品、及び貯蔵容器、光を吸収する用途（例えばバーコード）、及び他の様々な家庭用又は工業用の物品を挙げることができる。
【００５４】
本発明の改質顔料生成物は、水性及び非水性のインクの用途でも有益である。従って本発明は、インクビヒクル及び改質顔料生成物を含むインク配合物を提供する。他の既知のインク添加剤を、このインク配合物に組み合わせることができる。典型的なインクとしては、限定するわけではないが、リトグラフインク、凸版印刷インク    、フレキソ印刷インク、グラビアインク、映写用インク、相変化インクジェットインク及びインクジェットインクの用途を挙げることができる。
【００５５】
一般に、インクは４つの基本的な成分からなる。これらの成分は（１）着色剤、（２）印刷の間にキャリアーとして機能するビヒクル又はワニス、（３）印刷性及び乾燥性などを改良する添加剤、並びに（４）粘度、乾燥性、及び他のインク成分の相溶性を調節する溶媒である。インクの性質、調製、及び使用に関する一般的な議論については、Ｔｈｅ  Ｐｒｉｎｔｉｎｇ  Ｍａｎｕａｌ、第５版、Ｌｅａｃｈ等監修（Ｃｈａｐｍａｎ  ａｎｄ  Ｈａｌｌ、１９９３年）を参照。これはここで参照することによって本明細書の記載に含める。例えば、米国特許第２，８３３，７３６号、同第３，６０７，８１３号、同第４，１０４，８３３号、同第４，７７０，７０６号、及び同第５，０２６，７５５号でも、様々なインク組成物が開示されている。これら特許明細書は、ここで参照することによりその全てを本発明の記載に含める。
【００５６】
予備分散体又は固体のいずれかとしての本発明の改質顔料生成物は、標準の技術を使用して、インク配合物に組み入れることができる。水に分散可能又は溶媒に分散可能な本発明の改質顔料生成物の使用は、他の従来の顔料で一般に使用される磨砕工程を少なくすること又はなくすことによって、かなりの利益を提供し及び費用を節約することができる。
【００５７】
フレキソ印刷インクは、一連のインク組成物を代表する。フレキソ印刷インクは一般に、着色剤、バインダー、及び溶媒を含有する。本発明の改質顔料生成物は、フレキソ印刷インクの着色剤として有益である。
【００５８】
本発明の改質顔料生成物は、新しいインクで使用することができる。例えば、新しいインク組成物は、インクビヒクル（例えば水）、本発明の改質顔料生成物、樹脂、及び随意の従来の添加剤、例えば消泡剤又は界面活性剤を含むことができる。
【００５９】
本発明の改質顔料生成物は、相変化（高温溶融）インク中で使用することもできる。相変化インクは一般に、少なくとも１種の着色剤と少なくとも１種の相変化キャリアー又はワックスキャリアー（例えば、アルカノールアミド及びポリエチレングリコールの混合物、又はモノアミド化合物及びテトラアミド化合物の混合物のような脂肪アミド含有材料）を含有する。相変化インクは、周囲温度では固相であり、印刷機の高い操作温度では液相である。インクを加熱すると、インクは溶融して滴状で射出することができる低粘性流体を形成する。ジェットを使用すると、加熱された滴は基材に衝突して、周囲温度まで冷却されて均一な厚さのフィルムを形成する。その後の、滴の基材への固着も、使用する印刷機のタイプに依存して提供することができる。改質顔料生成物の使用は、従来の顔料と比較して、分散体の安定性及びキャリアーの相溶性で有意の利益を提供することができ、染料を超える光堅牢性を提供することができる。
【００６０】
本発明の改質顔料は、リソグラフ又はフレキソグラフ印刷において使用することもできる。例えば、印刷プロセスにおいて使用するインク又は液溜め溶液は、本発明の改質顔料を含有することができる。
【００６１】
本発明の改質顔料生成物は、リソグラフ印刷プレート、例えば赤外線又は近赤外線レーザーで画像をもたらすことができる印刷プレートの製造で使用することもできる。典型的に、波長が約８００〜１，１００ｎｍの照射にプレートを露出させると、画像がもたらされる。一般に、赤外線又は近赤外線レーザーで画像を描くことができるリソグラフ印刷プレートは少なくとも、粒状金属又はポリエステルのプレート又はシート状基材と、その上にコーティングされた照射を吸収する層とを有する。基材又はコーティングされるプレートの表面のための保護層を、本発明で使用することもできる。基材上にコーティングする場合、保護層は付着促進プライマーとしても機能する。他の層を使用して、例えば層と耐久性の印刷プレートとの付着を改良することができる。照射吸収層は、本発明の改質顔料生成物と、他の従来の成分、例えば樹脂及びバインダーを含有することができる。画像を描く工程では、リソグラフ印刷プレートを選択的に、レーザー源、又は照射吸収層若しくはそれに隣接する層を除去若しくは化学的に改質することができる他の供給源に露出させる。レーザー源は、印刷プレートにパターンを作り、照射吸収層のパターンを示す部分のみを除去又は改質する。その後で、このパターンを示す画像が描かれた残留層を除去することができる溶媒に印刷プレートをさらすことによって、印刷プレートを更に展開することができる。そのような印刷プレートに関する様々な従来の組成物及び技術の詳細は、米国特許第５，４９３，９７１号、ヨーロッパ特許出願公開第０，８０３，７７１Ａ１号、同第０，７７０，４９４Ａ２号、同第０，７７０，４９５Ａ１号、並びにＰＣＴ国際公開第９８／３１５５０号明細書、並びにここで参照されている特許及び文献等で説明されている。これらの文献は、ここで参照することによりその記載の全てを本明細書の記載に含める。
【００６２】
本発明の改質顔料生成物は、ペイント又は仕上げ剤のようなコーティング組成物中において使用することもできる。従って、本発明の１つの態様は、水性又は非水性ビヒクル、樹脂又はバインダー、及び改質顔料生成物を含有するコーティング組成物である。他の既知のコーティング添加剤を、このコーティング組成物に加えることもできる。例えば、ＭｃＧｒａｗ−Ｈｉｌｌ  Ｅｎｃｙｃｌｏｐｅｄｉａ  ｏｆ  Ｓｃｉｅｎｃｅ＆Ｔｅｃｈｎｏｌｏｇｙ、第５版（ＭｃＧｒａｗ−Ｈｉｌｌ、１９８２）を参照。この文献はここで参照して本明細書の記載に含める。また、米国特許第５，０５１，４６４号、同第５，３１９，０４４号、同第５，２０４，４０４号、同第５，０５１，４６４号、同第４，６９２，４８１号、同第５，３５６，９７３号、同第５，３１４，９４５号、同第５，２６６，４０６号、及び同第５，２６６，３６１号を参照。これらここで参照してその全ての本明細書の記載に含める。
【００６３】
予備分散体又は固体としての本発明の改質顔料生成物は、標準の技術を使用してコーティング組成物に組み込むことができる。水又は溶媒に分散可能な改質顔料生成物の使用は、他の従来の顔料で一般に使用される磨砕工程を減少させ又はなくすことによって、かなりの利点を提供し、またコストを節約する。
【００６４】
本発明の改質生成物は、紙組成物の調製で使用することもできる。従って本発明は、紙パルプ及び少なくとも１種の改質顔料生成物を含有する紙生成物に関する。
【００６５】
固体又は予備分散体の形の本発明の改質顔料生成物は、従来の顔料のように標準の紙製造技術を使用して、紙パルプに組み入れることができる。水又は溶媒に分散可能な上述の改質顔料生成物の使用は、他の従来の顔料を分散させるために一般に使用される工程を少なくすること又はなくすことによって、かなりの利点を提供し、またコストを節約することができる。
【００６６】
本発明の紙生成物には、他の既知の紙添加剤、例えばサイズ剤、保持助剤、定着剤、充填剤、消泡剤、及び解凝集剤等を組み合わせることができる。有利には、保持助剤及び酸性又はアルカリ性のサイズ剤を使用する場合、未処理顔料と比較して、水又は溶媒に分散可能な上述の改質顔料生成物は、低い含有レベルでより効果的に維持される。
【００６７】
本発明の改質顔料生成物は、ゴム組成物の調製及び配合において、従来の顔料のように、顔料、充填剤、及び強化剤として使用することもできる。従って本発明は、少なくとも１種のゴム又はエラストマーと少なくとも１種の改質顔料とを含有するゴム又はエラストマー組成物に関する。
【００６８】
例えば、カーボンブラックはタイヤでのように、ゴムの加硫物の調製において有益である。タイヤの調製においてカーボンブラックを使用することは一般に望ましく、これは満足な耐摩耗性及びヒステリシス性能を示すタイヤをもたらす。タイヤのトレッド摩耗性は、耐摩耗性に関連する。耐摩耗性が比較的大きいと、タイヤが摩耗しきるまでに比較的長い距離で使用することができる。ゴムコンパウンドのヒステリシスとは、ゴムコンパウンドを変形させるエネルギーと、ゴムコンパウンドが変形していない初期状態に戻るときに解放するエネルギーとの差を意味している。ヒステリシスが比較的小さいタイヤは、ころがり抵抗を減少させ、従ってそのタイヤを使用する自動車の燃料消費を減少させることができる。従って、比較的大きい耐摩耗性と比較的小さいヒステリシスとをタイヤに与えることができるカーボンブラック生成物を得ることが、特に望ましい。
【００６９】
本発明の改質顔料生成物、好ましくは改質カーボンブラック生成物は、天然ゴム及び合成ゴム組成物の両方、又は天然ゴムと合成ゴムの混合物で有益である。芳香族スルフィド基を有するカーボンブラック生成物は、この用途のために好ましい。本発明のカーボンブラック生成物は、硫黄で硬化させるゴム組成物又は過酸化水素で硬化させるゴム組成物において使用することができる。
【００７０】
本発明の改質顔料生成物は、通常の手段、例えば混練によって、天然又は合成ゴムと混合することもできる。一般に、ゴム１００重量部に対して、約１０〜約２５０重量部の量の改質顔料生成物を使用して、十分な程度の強化を与えることができる。しかしながら、１００重量部のゴムに対して約２０〜約１００重量部の量のカーボンブラックを使用することが好ましく、特に好ましくは１００重量部のゴムに対して約４０〜約８０重量部のカーボンブラックを使用する。
【００７１】
本発明で使用することが適当なゴムは、天然ゴム及びその誘導体、例えば塩化ゴムである。本発明の改質顔料生成物は、合成ゴムと共に使用することもできる。この合成ゴムとしては、約１０〜７０ｗｔ％のスチレンと約９０〜約３０ｗｔ％のブタジエンとのコポリマー、例えば１９部のスチレンと８１部のブタジエンとのコポリマー、３０部のスチレンと７０部のブタジエンとのコポリマー、４３部のスチレンと５７部のブタジエンとのコポリマー、５０部のスチレンと５０部のブタジエンとのコポリマー；共役ジエンのポリマー及びコポリマー、例えばポリブタジエン、ポリイソプレン、及びポリクロロプレン等、並びにそのような共役ジエンとエチレン基を有するコポリマー化可能なモノマーとのコポリマーを挙げることができる。このコポリマー化可能なモノマーとしては、スチレン、メチルスチレン、クロロスチレン、アクリロニトリル、２−ビニルピリジン、５−メチル２−ビニルピリジン、５−エチル−２−ビニルピリジン、２−メチル−５−ビニルピリジン、アルキル置換アクリレート、ビニルケトン、メチルイソプロペニルケトン、メチルビニルエーテル、α−メチレンカルボン酸、並びにそれらのエステル及びアミド、例えばアクリル酸及びジアルキルアクリル酸アミドを挙げることができる。またエチレンと他の高αオレフィン、例えばプロピレン、ブテン−１、及びペンテン−１とのコポリマーを使用することも適当である。
【００７２】
従って本発明のゴム組成物は、少なくとも１種のエラストマー、硬化剤、強化充填剤、カップリング剤、及び随意に様々な処理助剤、エキステンダー油、及び劣化防止剤を含むことができる。上述の例に加えて、限定するわけではないが、エラストマーとしては、１，３−ブタジエン、スチレン、イソプレン、イソブチレン、２，３−ジメチル−１，３−ブタジエン、アクリロニトリル、エチレン、及びプロピレン等から作られたポリマー（例えば、ホモポリマー、コポリマー、及びターポリマー）を挙げることができる。これらのエラストマーは、ＤＳＣによって測定したガラス転移温度（Ｔｇ）が、−１２０℃〜０℃であることが好ましい。そのようなエラストマーの例としては、ポリ（ブタジエン）、ポリ（スチレン−コ−ブタジエン）、及びポリ（イソプレン）を挙げることができる。
【００７３】
有利には、本発明の改質顔料生成物、特に改質カーボンブラック生成物は、それらを含有するゴム又はエラストマーの耐摩耗性を改良し及び／又はヒステリシスを減少させることができる。
【００７４】
本発明の改質顔料生成物を使用して、繊維又は布帛を着色することもできる。この用途のための好ましい顔料生成物は、分散可能な改質顔料生成物である。従って本発明は、繊維又は布帛と改質顔料生成物とを有する繊維及び布帛組成物に関する。使用するのに適当な繊維としては、天然及び合成繊維、例えばコットン、ウール、シルク、リネン、ポリエステル、及びナイロンを挙げることができる。使用することが適当な布帛としては、天然及び合成繊維、例えばコットン、ウール、シルク、リネン、ポリエステル、及びナイロンを含む。好ましくは、コットン、ウール、シルク、及びリネンを含む天然繊維及び布帛を使用する。
【００７５】
本発明の改質顔料生成物は、当該技術分野で既知の手段によって着色して、例えば直接染料及び酸染料と共に、繊維及ぶ布帛を着色することができる。また、改質顔料は紡糸技術、例えば湿式紡糸、乾燥紡糸、及び溶融紡糸技術によって繊維に組み込むことができる。染料での着色の一般的な議論については、Ｋｒｉｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、Ｖｏｌ．８、ｐ．２８０〜３５０「Ｄｙｅｓ，Ａｐｐｌｉｃａｔｉｏｎ  ａｎｄ  Ｅｖａｌｕａｔｉｏｎ」（Ｊｏｈｎ  Ｗｉｌｅｓ  ａｎｄ  Ｓｏｎｓ，１９７９年）を参照。この文献はここで参照することによって本明細書の記載に含める。水又は溶媒に分散可能な上述の改質顔料生成物の使用は、光堅牢性の着色剤でこれらの材料を着色する方法を提供する。
【００７６】
本発明は、トナー樹脂粒子及び本発明の改質顔料粒子を含有するトナー組成物にも関する。米国特許第５，２７８，０１８号、同第５，５１０，２２１号、同第５，２７５，９００号、同第５，５７１，６５４号、及び同第５，４８４，５７５号、並びにヨーロッパ特許出願公開第０２７０−０６６Ａ１号明細書で示されるような従来の添加剤を使用することができる。これらの特許明細書はここで参照することによって本明細書の記載に含める。
【００７７】
本発明は、水性又は非水性のビヒクル及び改質顔料生成物を含有するインクジェットインク組成物にも関する。従来の顔料と違って、インクジェットインクで使用する本発明の改質顔料生成物は、水性又は非水性のビヒクル中に分散させることが難しくない。改質顔料生成物は、従来の磨砕処理を必要とせず、また使用可能なインクを得るために必要な追加の分散剤も必要としない。好ましくは改質顔料生成物は、水又は他の媒体に顔料を容易に分散させるために、小さい剪断応力の攪拌又は混合のみを必要とする。
【００７８】
上述の改質顔料生成物を使用すると、ビヒクル及び顔料としての安定的に分散した改質顔料生成物を含有するインクジェットインクの配合は、最少の成分及び処理工程で好ましく行うことができる。そのようなインクは、当該技術分野で既知のインクジェット印刷機で使用することもできる。好ましくは本発明のインクジェットインクでは、改質顔料生成物が、インクジェットインクの２０％〜２５％ｗｔ％又はそれ未満の量で存在する。改質されていない顔料と本発明の改質顔料生成物との混合物を含有するインクジェットインク組成物を使用することも、本発明の範囲内である。上述のような一般的な添加剤を分散体に加えて、インクジェットインクの性質を更に改良してもよい。
【００７９】
特に、湿潤剤を加えて、インクジェットインクの水の蒸発速度を低下させて、閉塞を最少化することもできる。インクが乾燥し始めると、湿潤剤の濃度が高まって蒸発速度が低下する。湿潤剤は、インク及びこのインクでもたらされる印刷物の他の性質、例えば粘度、ｐＨ、表面張力、光学密度、及び印刷の質にも影響を与えることができる。好ましい湿潤剤としては、エチレングリコール、プロピレングリコール、ジエチレングリコール、グリセリン、ジプロピレングリコール、ポリエチレングリコール、ポリプロピレングリコール、アミド、エーテル、カルボン酸、エステル、アルコール、有機硫化物、有機スルホキシド、スルホン、アルコール誘導体、カルビトール、ブチルカルビトール、セロソルブ、エーテル誘導体、アミノアルコール、及びケトンを挙げることができる。
【００８０】
ベンゾエート又はソルベート塩のような殺生物剤は、バクテリアの成長を妨げるのに重要である。バクテリアはしばしばインクノズルよりも大きく、閉塞及び他の問題をもたらすことがある。バインダーは、基材に付着して着色剤を紙上に保持する。この例としては、ポリエステル、ポリエステル−メラミン、スチレン−アクリル酸コポリマー、スチレン−アクリル酸−アルキルアクリレートコポリマー、スチレン−マレイン酸コポリマー、スチレン−マレイン酸−アルキルアクリレートコポリマー、スチレン−メタクリル酸コポリマー、スチレン−メタクリル酸−アルキルアクリレートコポリマー、スチレン−マレイン酸半エステルコポリマー、ビニルナフタレン−アクリル酸コポリマー、ビニルナフタレン−マレイン酸コポリマー、及びそれらの塩を挙げることができる。乾燥促進剤は、インクを紙上に配置した後のインクの蒸発を促進する。これらの例としては、ナトリウムラウリルスルフェート、Ｎ．Ｎ−ジエチル−ｍ−トルアミド、シクロヘキシルピロリジノン、及びブチルカルビトールを挙げることができる。浸透剤、例えばアルコール、ナトリウムラウリルスルフェート、エステル、及びケトンは、インクが紙の表面に浸透することを可能にする。アルコールを使用して、液体インクの乾燥速度を増加させることができ、洗浄剤及びせっけんのような界面活性剤は、表面張力を減少させて、インクを基材上に広げる。
【００８１】
更に、改質顔料生成物に基づくインクジェットインクをある種の染料と組み合わせて、色のバランスを変更し、光学密度を調節することができる。そのような染料としては、食品着色料、ＦＤ＆Ｃ着色料、フタロシアニンテトラスルホン酸の誘導体、例えば銅フタロシアニン誘導体、テトラナトリウム塩、テトラアンモニウム塩、テトラカリウム塩、及びテトラリチウム塩等を挙げることができる。
【００８２】
ポリマー又はオリゴマーを、改質顔料生成物に基づくインクに加えることもできる。添加したポリマー又はオリゴマーを架橋又は重合させると、そのようなインクで作られた画像を、水に不溶性にすることができる。
【００８３】
更に、本発明の改質顔料生成物を使用するインクジェットインクの調製では、その後で、所望のサイズのフィルムを通すインクのろ過若しくは遠心分離又はこれら両方を使用して、より望ましい最終的な生成物を得ることができる。例えば所望に応じて、初めに３．０μｍのフィルムでろ過し、そして１．０μｍのフィルムでろ過することなどを行う。更に、インクジェットインク中の改質顔料生成物のサイズは、約２μｍ以下であることが好ましく、より好ましくは改質顔料生成物のサイズは１μｍ又はそれ未満である。
【００８４】
有利には、本発明のインクジェットインクは、時間の経過及び幅広い温度に対して非常に安定であり、望ましい粘度及び表面張力を示し、印刷機では、本発明のインクジェットインクが、ある種のスチレン系アクリル樹脂を含有すると、良好な光学密度、印刷の明確さ、耐摩擦性、及び耐水性を得ることができる。例えば、１つのそのようなスチレン系アクリル樹脂は、分子量が約４，２００、多分散性が約２、及び酸価が約２１５、軟化点が約１２８℃、及びＴｇが約６７℃である。商業的に入手可能な例は、ＪＯＮＣＲＹＬ５８アクリル（ＪＯＮＣＲＹＬはＪｏｈｎｓｏｎ  Ｐｏｌｙｍｅｒ，Ｒａｃｉｎｅ  Ｗｉｓ．の登録商標）であり、これはＪｏｎｃｒｙｌ６８０の溶液である。
【００８５】
以下の説明によって本発明をより明確にする。これらは単に本発明を例示することを意図している。
【実施例】
【００８６】
例１：界面活性剤吸着カーボンブラック分散体の調製
窒素表面積が２００でＤＢＰＡが１２２ｇ／１００ｍｌの様々な量（表１）のカーボンブラック、アミノ安息香酸及びポリエチレングリコールメチルエーテルのエステル生成物として説明されるＭＷが１０００ｇ／ｍｏｌ以下の非イオン性界面活性剤（ＩＣＩ  ＳｕｒｆａｃｔａｎｔｓのＩＬ−２７９８）、並びに蒸留水を共に混合して、ステンレス鋼小型磨砕装置（高さ５．２４ｃｍ（２と１／１６インチ）、内径５．３２ｃｍ（２と３／３２インチ））に入れた。２００ｇの０．４８ｃｍ（３／１６インチ）ステンレス鋼ショットを加えて、磨砕装置に蓋をし、そしてＲｅｄ  Ｄｅｖｉｌ  Ｎｏ．３０−５１００ペイント振盪装置に配置した。試料を一時間にわたって振盪して、その後で取り出し、ペイントフィルターを通してろ過して、スラリーとステンレス鋼ショットとを分けた。分散体の一部を、初期分散の後及び２４時間後に、１μｍ未満の粒子の量について解析した。これは、較正された接眼レンズを具備するＺｅｉｓｓ光学顕微鏡を使用して行う。１μｍ未満の粒子の量は、分散をさせた後の時間に関わらずに一定であることが分かった。結果は表１に示す。
【表１】
2011236434.tif 000002
この例は、カーボンブラック、界面活性剤、及び水で機械的なエネルギーを使用して、安定な従来の分散体を調製できること、及び界面活性剤が存在しないとカーボンブラックは分散せず又は安定な分散体を作らないことを示している。
【００８７】
例２：カーボンブラックに化学的に結合した界面活性剤の調製及び得られる分散体
試料１Ｂ〜Ｅを、パイレックスビーカー中の蒸留水に加え、７０℃に加熱した。様々な量の亜硝酸ナトリウム（表２）を、磁気攪拌子を使用して素早く攪拌しながら、高温スラリーに加えた。１分以内に、スラリーは窒素ガスを発生し始めた。反応は１時間にわたって行った。表２は、使用した硝酸と亜硝酸ナトリウムの量、並びに得られた粒度を示している。１μｍ未満の粒子の量は、初期反応の後と２４時間後で一定であった。使用した元々の試料１Ｂ〜Ｅは、ジアゾニウム反応の後では２Ｂ〜Ｅとして示している。
【表２】
2011236434.tif 000003
【００８８】
例３：水性塩媒体中の、化学的に結合した界面活性剤を有するカーボンブラック及び吸着した界面活性剤を有するカーボンブラックの分散安定性
試料１Ａ〜Ｅ及び２Ｂ〜Ｅを蒸留水中で０．０３％（最終的な分散体のｗ／ｗ）以下に希釈し、試験管の様々な濃度の水性塩化ナトリウム溶液に加え、その後でよく振盪した。試料の安定性は、混合の２４時間後に例１で説明された顕微鏡を使用して分散体の一部を調べることによって測定し、同じ時に試験管中の黒色分散体を視覚的に観察した。光学顕微鏡を使用して測定したときに、粒子の９０％超が１μｍ超であり、カーボンブラック粒子が試験管中で沈殿している場合、試料は不安定であると考えられる。これら両方の現象は同時に起こっていることが分かった。試料の安定性は、塩化ナトリウム塩濃度に関して、表３で報告している。
【表３】
2011236434.tif 000004
＊安定な場合にはＹ、安定ではない場合にはＮとしている。
この例は、界面活性剤を持たない及び吸着した界面活性剤を持つカーボンブラックは媒体に依存すること、及び塩化ナトリウム濃度が０．０１Ｍを超える場合には、分散体が不安定になることを示している。最後に、この例は、界面活性剤が共有結合によってカーボンブラックの表面に結合している場合（化学的に結合している場合）には、得られる分散体は全ての塩濃度で安定であること、及び界面活性剤が吸着している場合と違って、界面活性剤は媒体と炭素表面との間で平衡になっていないことを示している。また、試料２Ｃ〜２Ｅを得る条件である十分な量の界面活性剤が、分散体の安定性を得るために必要である。吸着した又は結合した非イオン性界面活性剤による安定化の機構は、立体的なものでありイオン性のものではない。
【００８９】
例４：非水性媒体中の、化学的に結合した界面活性剤を有するカーボンブラック及び吸着した界面活性剤を有するカーボンブラックの分散安定性
試料１Ａ、１Ｅ、及び２Ｅを乾燥し、様々な非水性溶媒中に分散させて、得られる分散体の安定性への界面活性剤の影響を測定した。固定された試験管の液体媒体に固体を加え、手で良く振盪した。濃度及び方法は例３と同様である。結果は表４に示している。
【表４】
2011236434.tif 000005
１＝トリプロピレングリコールモノメチルエーテル
２＝イソプロピルアルコール
３＝メチルエチルケトン
４＝塩化メチレン
この例は、共有結合した又は吸着した界面活性剤を含む黒色分散体が、様々な媒体中において安定であり、立体的に安定化されていることを示している。
【００９０】
例５：化学的に結合した界面活性剤を有するカーボンブラック及び吸着した界面活性剤を有するカーボンブラックの分散体を含有するインクジェットインク
この例は、吸着した及び結合した界面活性剤を有するカーボンブラック分散体（試料１Ｅ及び２Ｅ）でインクジェットインクを製造できることを示している。Ｌｅｅｄ’ｓ＆Ｎｏｒｔｈｒｕｐ（Ｈｏｎｅｙｗｅｌｌ）ＭｉｃｒｏｔｒａｃＵＰＡ装置を使用して、カーボンブラック試料１Ｅ及び２Ｅの粒度を測定し、最終的に１０％（ｗ／ｗ）の２−ピロリジノン、最終的に１０％（ｗ／ｗ−インク）のエチレングリコール、最終的に４％（ｗ／ｗ−インク）のイソプロピルアルコール、及び蒸留水で構成される水性溶液に加えて（最終的に５％（ｗ／ｗ−インク））、混合した。このインクは、空にされて清浄化されたＣａｎｏｎ  ＢＣ−０２カートリッジに入れて、Ｃａｎｏｎ  ＢｕｂｂｌｅＪｅｔ（Ｒ）４２００インクジェットプリンターを使用して、Ｘｅｒｏｘ４０２４二用途紙及びＰｌｏｖｅｒボンド紙に印刷した。標準の界面活性剤を含まない試料１Ａでは印刷されなかった。印刷物の光学密度は、ＭａｃＢｅｔｈ９１５光学密度計を使用して測定した。０．５ｍｌの蒸留水を０．６３５ｃｍ（１／４インチ）の幅の印刷物に注いで、角度を４５°にし、黒色が流れなくなるまでの時間を観察することによって、乾燥時間を求めた。結果は表５に示している。
【表５】
2011236434.tif 000006
＊ＭｉｃｒｏｔｒａｃＵＰＡ装置を使用して測定した最大粒度
この例は、吸着した界面活性剤及び結合した界面活性剤を有するカーボンブラックの分散体で、インクジェットインクを作れることを示している。得られた印刷物は良好な光学密度及び印刷の耐水性を達成することができる。
【００９１】
例６：化学的に結合した界面活性剤を有するカーボンブラック及び吸着した界面活性剤を有するカーボンブラックの分散体を含有するインクジェットインク
例５と同様な様式でインクジェットインクを製造して試験した。但し、２−ピロリドンの代わりに１０％（ｗ／ｗ−インク）のジエチレングリコールを使用した。また、蛍光ペン（Ａｖｅｒｙ  ＨＩ−ＬＩＴＥＲ（Ｒ）、シリーズＮｏ．２４−０ＸＸ）で得られた印刷物をこすって、蛍光ペンの汚れを調べた。この蛍光ペンで２回にわたって印刷物をこすって、黒色物の除去量を記録した。時間の関数として、乾燥時間を測定した。１ｍｌの蒸留水を０．６３５ｃｍ（１／４インチ）の印刷した線に適用して、可視的な黒色の移動が起こらなくなる時間を記録した。結果は表６に示す。
【表６】
2011236434.tif 000007
Ｏ．Ｄ＝光学密度
この例は、例５と並んで、吸着した界面活性剤及び結合した界面活性剤を有するカーボンブラックの分散体でインクジェットインクを作れることを示している。得られる印刷物は適当な印刷密度と印刷の耐水性、並びに良好な蛍光ペンの防汚性を達成することができる。吸着しただけの界面活性剤を有する等価のカーボンブラック分散体でもたらした印刷物と比較すると、結合した界面活性剤を有するカーボンブラック分散体で得た印刷物は乾燥時間がかなり短い。
【００９２】
例７：ポリマーの調製
この例の目的は、後に顔料に化学的に結合することができる第１アミンを有するポリマーの調製を説明することである。２５０ｍｌの３つ首丸底フラスコに、温度計、均圧滴下漏斗、磁気撹拌子、及びＫＯＨ乾燥管付環流コンデンサーを具備させる。このフラスコを、磁気撹拌装置上の氷浴に入れる。４−ニトロベンゾイルクロリド（９．３ｇ）及び５０ｍｌのトルエンを、初めにフラスコに加えた。その後、トリプロピレングリコールモノメチルエーテル（ＴＰＭ、１０．３１ｇ）、トルエン中のトリエチルアミン（１００ｍｌ以下）、トルエン中のトリエチルアミン（１００ｍｌ以下）の混合物を、滴下漏斗を通してフラスコに加えた。添加の後で、氷浴を取り除いて、加熱マントルを使用して反応体を９０〜１００°で４〜５時間にわたって環流した。反応混合物を室温まで冷却した後で、ブッフナー漏斗（定性フィルター紙、Ｗｈａｔｍａｎ  Ｎｏ．１０を有する）に通して、ろ液を分離漏斗に入れた。これを、５％（ｗ／ｗ）の炭酸カリウムで２回洗浄し、５％塩化ナトリウムで１回洗浄し、そして硫酸ナトリウムで０．５時間にわたって乾燥した。乾燥剤は、コットン片を有するガラス漏斗を通して重力ろ過した。ろ液は、ロータリーエバポレーターに入れて、トルエンを除去し、固体（４−ニトロベンゾエートトリプロピレングリコールモノメチルエーテルエステル；ＮＢＴ）を残した。ニトロエステルはＮＭＲによって同定した（クロロホルムを用いるＶａｒｉａｎ４００ＭｇＨｚ、モデル４００ＶＸＲ  ＮＭＲ装置を使用）。
【００９３】
ＮＢＴ（１７．８ｇ）を、酸化プラチナ（０．１ｇ）を保持している水素化フラスコ中においてメタノール（１００ｍｌ）に溶解した。フラスコは水素化装置（Ｐａｒｒ社）に配置し、試料を還元して４−アミノベンゾエートトリプロピレングリコールモノメチルエーテルエステル（ＡＢＴ）をもたらした（黄色−赤色−白黄色の色の変化によって示される）。アミンエステルの同定は、上述のＮＭＲ法及び条件を使用して行った。
【００９４】
例８：化学的にカーボンブラックに結合したポリマーの調製及び得られる分散体
この例の目的は、化学的に結合したポリマーを有するカーボン生成物を調製することである。例１で説明されるカーボンブラック（１２．３ｇ）を、塩酸（５Ｍの濃度で０．５ｍｌ）及び蒸留水（６１ｇ）の溶液と混合した。アセトン（４４ｇ）溶液中の例７で説明されるＡＢＴ（２．０ｇ）を、カーボンブラックスラリーに混合した。次に、蒸留水（１．２５ｇ）溶液中の亜硝酸ナトリウム（０．４２ｇ）をこのスラリーに加えて、２時間にわたって撹拌して、窒素ガスを放出させた。スラリーは３時間にわたって３５〜４０℃に加熱し、その後で室温まで冷却して、例７で説明されるブッフナー漏斗及びろ紙を使用してろ過した。スラリーは脱イオン水で洗浄して乾燥し、メタノールを使用して１６時間までソックスレー抽出し、再び乾燥した。ポリマー−カーボンブラック固体（６ｇ）を３４ｇのＴＰＭに加えて、小型磨砕装置を使用して分散させた。この方法は例１で説明している。この生成物は、試料８とする。
【００９５】
例９：カーボンブラック分散体の調製
この例の目的は、カーボンブラックの分散体、及び化学的に結合していないＡＢＴエステルを有するカーボンブラックの分散体を調製することである。例１で説明されるカーボンブラック６ｇを、ＴＰＭ（３４ｇ）に加え、小型磨砕装置を使用して磨砕する。この方法は、例１で説明している。この生成物は、試料９Ａとする。更に、同じカーボンブラック（５．２ｇ）及びＡＢＴ（０．８ｇ）及びＴＰＭ（３４ｇ）も同様に磨砕した。この生成物は試料９Ｂとする。
【００９６】
例１０：化学的にカーボンブラック顔料に結合したポリマーを含有するインクの性質
この例の目的は、異なるカーボンブラック生成物を含有するインクの性質を比較することである。１つのインクは、化学的に結合したポリマーを有するカーボンブラック（試料８）を含有しており、もう１つのインクは、カーボンブラック（試料９Ａ）を含有しており、最後のインクは、カーボンブラックとポリマーの混合物（試料９Ｂ）を含有している。インクは、固体（ｗ／ｗ）をＴＰＭと混合することによって製造した。得られるインクの滴を２枚のスライドガラスの間に挟んで、光学顕微鏡を使用して観察した。この顕微鏡は、較正された接眼レンズを具備し、倍率は４０倍である。試料８のカーボンブラックを含有するインクは分散していたが（直径１μｍ未満の粒子のブラウン運動）、他のインクは凝集していた（カーボンブラックは相互に影響して５μｍを越える大きさの構造を作る）。結果は表７に示している。
【表７】
2011236434.tif 000008
７０℃で１週間貯蔵した後では、顕微鏡による観察で試料８はまだ分散していたが、試料９Ａ及び９Ｂは沈殿していた。
【００９７】
Ｂｙｋ−Ｇａｒｄｎｅｒ自動描画装置で０．０７６２ｍｍ（３ミル）Ｂｉｒｄアプリケーターを使用して、白色紙（３ＮＴ−４インク試験標準ボンド紙にしている）及び茶色紙（３ＮＴ−５インク試験クラフト紙にしている）に、ＴＰＭ中の７％の生成物で描いた。ここでこれらの紙は共にＬｅｎｅｔａ社から入手した。光学密度計を使用して、得られたインクフィルムの光学密度を測定した。この光学密度計は例５で説明されるようなものである。結果は表８に示している。
【表８】
2011236434.tif 000009
この例は、化学的に結合したポリマーを有するカーボンブラックを含有する非水性分散体は、元々の黒色分散体又はポリマーとカーボンブラックとの混合物を含有する分散体と比較すると、異なる分散性及び光学密度を持つことを示している。試料８の改質カーボンブラックを含有するインクは、他のインクと比較したときに、両方の紙に比較的浸透し、従って光学密度が比較的小さい。
【００９８】
例１１：ポリマーの調製
この例の目的は、後に顔料に化学的に結合させることができる第１アミンを有するポリマーの調製を説明することである。この方法は例８で使用されている方法と同様である。但し、ＴＰＭの代わりに１７．５ｇのポリ（エチレングリコール）メチルエーテル（ＭＷ３５０ｇ／ｍｏｌ）を使用し、４−ニトロベンゾイルクロリドを９．３ｇではなく８．６ｇ使用した。ニトロ−及びアミノ−ポリ（エチレングリコール）エステルの同定は、ＮＭＲによって行った。これも例８で説明されるようなものである。最終的な生成物は、アミノフェニルポリ（エチレン）グリコール（ＡＰＥＧ）分子であり、これはＭＷが５２２ｇ／ｍｏｌである。
【００９９】
例１２：カーボンブラックに化学的に結合したポリマーの調製及び得られる分散体
この例の目的は、化学的に結合したイオン性基と化学的に結合したポリマーとを有するカーボン生成物を調製することである。４−アミノ安息香酸（１２．３ｇ）及びＡＰＥＧ（１４．１ｇ）を蒸留水（１５００ｇ）に溶解し、その後で例１で説明されるカーボンブラック（１５０ｇ）を溶液に入れて撹拌した。次に、塩酸（５Ｍ溶液５．２ｍｌ）をスラリーに加え、その後で亜硝酸ナトリウム（８．２８ｇ）を加えた。スラリーは約２２℃で１時間にわたって撹拌して、その後で更に１時間にわたって４０℃で混合した。亜硝酸ナトリウムをスラリーに加えると窒素ガスが放出された。その後試料は、７０℃で１６時間まで乾燥した。
【０１００】
例１３：カーボンブラックの生成物の調製及び得られる分散体
この例の目的は、化学的に結合したイオン性基のみを有するカーボン生成物を調製することである。この試料は、例１２のように調製した。但し、ＡＰＥＧを使用しなかった。
【０１０１】
例１４：カーボンブラック顔料に化学的に結合したポリマー及びイオン性基、並びにカーボンブラック顔料に化学的に結合したイオン性基を含有しているインクの性質
この例の目的は、化学的に結合したポリマー及びイオン性基を持つカーボンブラック顔料を含有するインクの性質と、化学的に結合したイオン性基のみ持つカーボンブラック顔料を含有するインクの性質とを比較することである。例１２及び例１３のカーボンブラックを蒸留水に混合して、得られる分散体の固体分が５％（ｗ／ｗ）になるようにした。得られるインクでＸｅｒｏｘ４０２４紙に描いて、フィルムの乾燥時間（耐水性）及び光学密度を測定した。全ての方法及び装置は、例５で既に説明されている。結果は表８に示す。
【表９】
2011236434.tif 000010
この結果は、化学的に結合したポリマー及びイオン性基を持つカーボンブラック顔料を含有するインクから作ったフィルムが比較的迅速に乾燥することを示している。これはおそらく、このインクが、化学的に結合したイオン性基のみ持つカーボンブラック顔料を含有するインクよりも紙に浸透することによる。この例は、ポリマー及びイオン性基の両方が顔料上に存在していてよいことも示している。
【０１０２】
例１５：赤外線吸収コーティング組成物
この例は、例２の方法によって調製した改質カーボンブラックが赤外線吸収コーティングの製造で使用できることを示している。改質カーボンブラック分散体２Ｅは、コーティングの調製の前に乾燥させるべきである。少ないエネルギー露出で有益な感赤外線コーティングは、以下に示す重量分率で成分を混合することによって調製することができる。ニトロセルロースＥ９５０は、Ｗｏｌｆｆ  Ｗａｌｓｒｏｄｅから入手可能であり、Ｃｙｍｅｌ３０１はＤｙｎｏ  Ｃｙａｎａｍｉｄｅから入手可能である。
【表１０】
2011236434.tif 000011
【０１０３】
コーティング組成物は、ナイフコーター又は巻きワイヤーロッドによって基材に適用して、厚さが２０μｍの湿ったコーティングを提供することができる。利用することができる基材の例は、ポリエステル又は粒状化陽極処理アルミニウムである。
【０１０４】
基材への赤外線吸収層の付着を改良するために、赤外線吸収層を適用する前に、追加の層を基材に適用することが有利なことがある。この付着促進層は、例えば改質セルロース及びポリビニルアルコールのようなヒドロキシル又はカルボキシルを含むポリマー材料に基づくものでよい。
【０１０５】
乾燥させ、揮発性溶媒を除去して硬化させた後で、赤外線照射（例えば、８３０又は１０６４ｎｍの光を放出するダイオードレーザー）を使用して、カーボンブラック含有層を選択的に除去することによって、得られる組成物に画像を提供することができる。
【０１０６】
本発明の明細書を考慮し、またここで開示されている本発明を実施することによって、本発明の他の態様は当業者に明らかになる。本発明の例及び説明は単なる例示であり、本発明の実際の範囲及び本質は特許請求の範囲で示されている。
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
以下の式を有する少なくとも１つの基が結合した顔料を含んでいる改質顔料生成物：
−Ｘ−［ポリマー］Ｒ
（Ｘは、顔料に結合して、少なくとも１つの芳香族基又は少なくとも１つのアルキル基を含み：「ポリマー」は、反復モノマー基若しくは複数モノマー基又はそれらの両方を含み、随意に少なくとも１つのＸ’基を有し；Ｒは、水素、結合を示し、又は少なくとも１つのアルキル基若しくは少なくとも１つの芳香族基を含み；Ｘ’は、少なくとも１つの芳香族基又は少なくとも１つのアルキル基を含み、且つそれぞれのＸ’及びＸは、同じであっても異なっていてもよく；「ポリマー」を構成するモノマー基の全数は約５００モノマー反復単位以下であり、Ｒが結合を示す場合には、Ｒは随意に前記顔料に結合しており；且つ「ポリマー」が、ポリアミド、ポリカーボネート、高分子電解質、ポリエステル、ポリイミド、ポリオレフィン、ポリスチレン、ポリアクリレート、ポリウレタン基、ポリビニル（アルコール）、又はそれらの混合物である）。
【請求項２】
（ａ）少なくとも１種の液体ビヒクルと；（ｂ）以下の式を有する少なくとも１つの基が結合した顔料を含んでいる少なくとも１種の改質顔料生成物と、を含有しているインク組成物：
−Ｘ−［ポリマー］Ｒ
（Ｘは、顔料に結合して、少なくとも１つの芳香族基又は少なくとも１つのアルキル基を含み：「ポリマー」は、反復モノマー基若しくは複数モノマー基又はそれらの両方を含み、随意に少なくとも１つのＸ’基を有し；Ｒは、水素、結合を示し、又はアルキル基若しくは芳香族基を含み；Ｘ’は、少なくとも１つの芳香族基又は少なくとも１つのアルキル基を含み；且つそれぞれのＸ’及びＸは、同じであっても異なっていてもよく、「ポリマー」を構成する全モノマーの数は約５００モノマー反復単位以下であり；且つ前記「ポリマー」が、ポリアミド、ポリカーボネート、高分子電解質、ポリエステル、ポリイミド、ポリオレフィン、ポリスチレン、ポリアクリレート、ポリウレタン基、ポリビニル（アルコール）、又はそれらの混合物である）。
【請求項３】
前記Ｘが芳香族基を示す、請求項２に記載のインク組成物。
【請求項４】
前記Ｘが少なくとも１つの官能基によって置換されている、請求項２に記載のインク組成物。
【請求項５】
前記Ｒが芳香族基を示す、請求項２に記載のインク組成物。
【請求項６】
基材、この基材上の保護層、及びこの保護層上の赤外線又は近赤外線照射吸収層を有する印刷プレートであって、前記照射吸収層が少なくとも１種の請求項１に記載の改質顔料を含む、印刷プレート。
【請求項７】
画像を示しているパターンで前記プレートを選択的にレーザーに露出させ、このパターンを示す前記照射吸収層を少なくとも選択的に除去又は化学的に改質すること、を含む請求項６に記載のリソグラフ印刷プレートに画像をもたらす方法。
【外国語明細書】
2011236434000001.pdf